СПОСОБ ОЦЕНКИ ВЫЯВЛЯЕМОСТИ ДЕФЕКТОВ ПРИ РАДИОГРАФИЧЕСКОМ КОНТРОЛЕ СВАРНЫХ СОЕДИНЕНИЙ

Способ оценки выявляемости дефектов при радиографическом контроле сварных соединений, заключающийся в просмотре радиографических снимков, фиксировании достигнутой чувствительности контроля, регистрации выявленных сварочных дефектов, прогнозировании с учетом типа сварного соединения, вида сварки и типов обнаруженных реальных дефектов, возможных дефектов сварки, которые могут иметь параметры, при которых данные дефекты на снимках не выявляются, и определении количественных значений этих параметров в привязке к фиксируемой чувствительности контроля и типу устанавливаемого на контролируемое изделие эталона чувствительности, отличающийся тем, что проводят для дефектов типа произвольно ориентированных по сечению сварного шва вытянутых пор - свищей, канальных пор определение значений минимального выявляемого размера в направлении просвечивания
и минимального выявляемого поперечного сечения
для случая совпадения направления просвечивания с центральной осью вытянутой поры и для случая несовпадения - минимального выявляемого поперечного размера (диаметра)
в зависимости от угла просвечивания φ≠0°, при данном значении чувствительности контроля
, в соответствии с выражениями:
- для φ=0° и вытянутых пор диаметром
,
с.г.
г
с
эт.д.(отв.2Т)
где u - суммарная величина геометрической (u) и собственной (u) нерезкости, при использовании пластинчатого 2Т эталона с отверстием ⌀=2Т=2Δd:
,
,
при этом выявляемость (величина
) указанных пор диаметром
определяется линейным интерполированием значений 7,1÷1,6;
в.п.
с.г.
- для φ=0° и вытянутых пор малого диаметра ⌀<u:
,
эт.д.
отв.
в.п.
µΔdв.п.
Δd
где
- минимальное выявленное поперечное сечение отверстия 2Т=2Δd=⌀ пластинчатого 2Т-эталона, k=[(µ/В)Δd]/ln[(е+В-1)/β] - коэффициент учета экспоненциальной, в общем случае, связи между размером Δd и радиационным контрастом дефекта,
µ - линейный коэффициент ослабления излучения,
В - коэффициент накопления рассеянного излучения;
- для
, где Δd° - длина вытянутой поры в направлении ее центральной оси, при
:
;
о
- для φ<φ≤90°:
,
,
,
,
,
,
где
,
b
Δd
причем kk=1,
при
и
,
при
;
u
с.г.
с.г.
с.г.
- пороговый контраст обнаружения изображения вытянутой поры на снимке, определяемый в зависимости от поперечного размера
и длины
изображения дефекта по экспериментально полученным графикам зависимостей
для дефектов типа проволочек, канавок, отверстий; значения фактора F и контраста
для φ=90° соответствуют горизонтально (в плоскости просвечивания) вытянутым порам; в вышеуказанных выражениях для
меньшее значение численного коэффициента в круглых скобках соответствует Δd°≥10 мм, большее -
, а значение этого коэффициента для
находят интерполированием, при этом для получения зависимости
на практике вначале определяют для заданных значений Δd°,
, u величины
(φ=0°) и
(φ=90°), а затем для задаваемых конкретных значений
, в частности
, u, 0,5u, …, определяют соответствующие значения
, а для перехода от значений чувствительности
, определяемым по пластинчатым 2Т-эталонам, к значениям
по проволочным эталонам используют следующие соотношения для расположения эталонов со стороны источника излучения:
,
,
,
,
,
.
после этого проводят выбор дополняющих радиографию методов неразрушающего контроля.